(57)【特許請求の範囲】
【請求項１】
表面の親油性有機物を除去した炭素粒子を銀層中に含有する複合材からなる皮膜が素材上に形成され、この皮膜中の炭素粒子の含有量が１．５〜２．２重量％、皮膜中の表面の炭素粒子の量が１０面積％以上であり、銀マトリックスが２２０面に配向していることを特徴とする、摺動接点部品用複合めっき材。
【請求項２】
前記皮膜中の表面の炭素粒子の量が２０面積％以上であることを特徴とする、請求項１に記載の摺動接点部品用複合めっき材。
【請求項３】
前記皮膜の厚さが２〜１０μｍであることを特徴とする、請求項１または２に記載の摺動接点部品用複合めっき材。
【請求項４】
固定接点とこの固定接点上を摺動する可動接点とからなり、固定接点と可動接点の少なくとも一方の接点の少なくとも他方の接点と接触する部分が、請求項１乃至３のいずれかの摺動接点部品用複合めっき材からなることを特徴とする、電気接点。
【発明の詳細な説明】
【技術分野】
【０００１】
本発明は、複合めっき材およびその製造方法に関し、特に、銀層中に炭素粒子を含有する複合材からなる皮膜が素材上に形成され、スイッチやコネクタなどの摺動接点部品などの材料として使用される複合めっき材およびその製造方法に関する。
【背景技術】
【０００２】
従来、スイッチやコネクタなどの摺動接点部品などの材料として、摺動過程における加熱による銅や銅合金などの導体素材の酸化を防止するために、導体素材に銀めっきを施した銀めっき材が使用されている。
【０００３】
しかし、銀めっきは、軟質で摩耗し易く、一般に摩擦係数が高いため、摺動により剥離し易いという問題がある。この問題を解消するため、黒鉛粒子を銀マトリックス中に分散させた複合材の皮膜を電気めっきにより導体素材上に形成して耐摩耗性を向上させる方法が提案されている（例えば、特許文献１参照）。また、黒鉛粒子の分散に適した湿潤剤が添加されためっき浴を使用することにより、黒鉛粒子を含む銀めっき皮膜を製造する方法が提案されている（例えば、特許文献２参照）。さらに、ゾル−ゲル法によって炭素粒子を金属酸化物などでコーティングして、銀と炭素粒子の複合めっき液中における炭素粒子の分散性を高め、めっき皮膜中に複合化する炭素粒子の量を増大する方法が提案されている（例えば、特許文献３参照）。
【先行技術文献】
【特許文献】
【０００４】
【特許文献１】特開平９−７４４５号公報（段落番号０００５−０００７）
【特許文献２】特表平５−５０５８５３号公報（第１−２頁）
【特許文献３】特開平３−２５３５９８号公報（第２頁）
【発明の概要】
【発明が解決しようとする課題】
【０００５】
しかし、特許文献１〜３の方法により製造された複合めっき材は、摩擦係数が比較的高く、耐摩耗性が比較的低いため、接点や端子の高寿命化に対応することができないという問題があり、特許文献１〜３の方法により製造された複合めっき材よりも炭素粒子の含有量や表面の炭素粒子の量を増大させて、さらに優れた耐摩耗性の複合めっき材を提供することが望まれている。
【０００６】
したがって、本発明は、このような従来の問題点に鑑み、銀層中に炭素粒子を含有する複合材からなる皮膜が素材上に形成され、炭素粒子の含有量および表面の炭素粒子の量が多く、摩擦係数が低く且つ耐摩耗性に優れた複合めっき材およびその製造方法を提供することを目的とする。
【課題を解決するための手段】
【０００７】
本発明者らは、上記課題を解決するために鋭意研究した結果、酸化処理を行った炭素粒子と銀マトリックス配向調整剤とを添加した銀めっき液を使用して電気めっきを行うことにより、銀層中に炭素粒子を含有する複合材からなる皮膜が素材上に形成され、炭素粒子の含有量および表面の炭素粒子の量が多く、摩擦係数が低く且つ耐摩耗性に優れた複合めっき材を製造することができることを見出し、本発明を完成するに至った。
【０００８】
すなわち、本発明による複合めっき材の製造方法は、酸化処理を行った炭素粒子と銀マトリックス配向調整剤とを添加した銀めっき液を使用して電気めっきを行うことにより、銀層中に炭素粒子を含有する複合材からなる皮膜を素材上に形成することを特徴とする。この複合めっき材の製造方法において、銀マトリックス配向調整剤が、セレンイオンを含むのが好ましく、セレノシアン酸カリウムであるのがさらに好ましい。また、銀めっき液がシアン系銀めっき液であるのが好ましい。
【０００９】
また、本発明による複合めっき材は、銀層中に炭素粒子を含有する複合材からなる皮膜が素材上に形成され、この皮膜中の炭素粒子の含有量が１．３重量％以上であり、銀マトリックスが２２０面に配向していることを特徴とする。この複合めっき材において、皮膜中の表面の炭素粒子の量が２０面積％以上であるのが好ましく、皮膜の厚さが２〜１０μｍであるのが好ましい。
【００１０】
また、本発明による電気接点は、固定接点とこの固定接点上を摺動する可動接点とからなり、固定接点と可動接点の少なくとも一方の接点の少なくとも他方の接点と接触する部分が、上記の複合めっき材からなることを特徴とする。
【００１１】
さらに、本発明による炭素粒子は、銀層中に炭素粒子を含有する複合材からなる皮膜を素材上に形成するための電気めっきに使用する銀めっき液に、セレノシアン酸カリウムとともに添加される炭素粒子であって、酸化処理を行って炭素粒子の表面の親油性有機物を除去した炭素粒子であることを特徴とする。
【発明の効果】
【００１２】
本発明によれば、銀層中に炭素粒子を含有する複合材からなる皮膜が素材上に形成され、炭素粒子の含有量および表面の炭素粒子の量が多く、摩擦係数が低く且つ耐摩耗性に優れた複合めっき材を製造することができる。この複合めっき材は、スイッチやコネクタなどの摺動接点部品の高寿命化に十分に対応可能な材料として使用することができる。
【図面の簡単な説明】
【００１３】
【図１】本発明による複合めっき材の製造方法の実施の形態において炭素粒子の酸化処理工程を示す図である。
【図２】本発明による複合めっき材を使用した電気接点を説明する概略図である。
【図３】酸化処理前の炭素粒子の３００℃加熱発生ガスの分析結果を示す図である。
【図４】酸化処理後の炭素粒子の３００℃加熱発生ガスの分析結果を示す図である。
【発明を実施するための形態】
【００１４】
本発明による複合めっき材の製造方法の実施の形態では、酸化処理を行った炭素粒子と銀マトリックス配向調整剤とを添加した銀めっき液を使用して電気めっきを行うことにより、銀層中に炭素粒子を含有する複合材からなる皮膜を素材上に形成する。
【００１５】
本発明による複合めっき材の製造方法の実施の形態では、炭素粒子を銀めっき液に添加する前に、酸化処理により炭素粒子の表面に吸着している親油性有機物を除去する。このような親油性有機物として、アルカンやアルケンなどの脂肪酸炭化水素や、アルキルベンゼンなどの芳香族炭化水素が含まれる。
【００１６】
炭素粒子の酸化処理として、湿式酸化処理の他、Ｏ２ガスなどによる乾式酸化処理を使用することができるが、量産性の観点から湿式酸化処理を使用するのが好ましく、湿式酸化処理によって表面積が大きい炭素粒子を均一に処理することができる。
【００１７】
湿式酸化処理の方法としては、導電塩を含む水中に炭素粒子を懸濁させた後に陰極や陽極となる白金電極などを挿入して電気分解を行う方法や、炭素粒子を水中に懸濁させた後に適量の酸化剤を添加する方法などを使用することができるが、生産性を考慮すると後者の方法を使用するのが好ましく、水中に添加する炭素粒子の量を１〜２０重量％にするのが好ましい。酸化剤としては、硝酸、過酸化水素、過マンガン酸カリウム、過硫酸カリウム、過塩素酸ナトリウムなどの酸化剤を使用することができる。炭素粒子に付着している親油性有機物は、添加された酸化剤により酸化されて水に溶けやすい形態になり、炭素粒子の表面から適宜除去されると考えられる。また、図１に示すように、この湿式酸化処理を行った後、ろ過を行い、さらに炭素粒子を水洗することにより、炭素粒子の表面から親油性有機物を除去する効果をさらに高めることができる。
【００１８】
上記の酸化処理により炭素粒子の表面から脂肪族炭化水素や芳香族炭化水素などの親油性有機物を除去することができ、３００℃加熱ガスによる分析によれば、酸化処理後の炭素粒子を３００℃で加熱して発生したガス中には、アルカンやアルケンなどの親油性脂肪族炭化水素や、アルキルベンゼンなどの親油性芳香族炭化水素が殆ど含まれてない。酸化処理後の炭素粒子中に脂肪族炭化水素や芳香族炭化水素が若干含まれていても、炭素粒子を銀めっき液に分散させることができるが、炭素粒子中に分子量１６０以上の炭化水素が含まれず且つ炭素粒子中の分子量１６０未満の炭化水素の３００℃加熱発生ガス強度（パージ・アンド・ガスクロマトグラフ質量分析強度）が５，０００，０００以下になるのが好ましい。炭素粒子中に分子量の大きな炭化水素が含まれると、炭素粒子の表面が強い親油性の炭化水素で被覆され、水溶液である銀めっき溶液中で炭素粒子が互い凝集し、めっき皮膜中に炭素粒子が複合化しなくなると考えられる。
【００１９】
このような酸化処理により脂肪酸炭化水素と芳香族炭化水素を除去した炭素粒子を銀めっき液に懸濁させて電気めっきを行う際に、銀めっき液としてシアン系銀めっき液を使用するのが好ましい。従来の方法では、シアン系銀めっきを使用する場合には、界面活性剤を添加する必要があったが、本発明による複合めっき材の製造方法の実施の形態では、界面活性剤を添加しなくても銀めっき液中に炭素粒子が均一に分散した複合めっき液を得ることができるので、界面活性剤を添加する必要はない。なお、銀めっき液中の炭素粒子の濃度は４０〜２００ｇ／Ｌであるのが好ましい。４０ｇ／Ｌ未満では、炭素粒子が複合化する量が著しく低下し、一方、２００ｇ／Ｌを超えると、銀めっき液の粘度が増大して撹拌が困難になるからである。
【００２０】
また、シアン系銀めっき液を使用すると、炭素粒子の含有量および表面の炭素粒子の量が多いめっき皮膜を得ることができる。めっき皮膜中の炭素粒子の含有量が多くなるのは、銀めっき液に界面活性剤を添加しないことにより、銀めっき結晶の成長過程において界面活性剤が成長面に吸着しないので、銀マトリックス中に炭素粒子が取り込まれ易くなるためであると考えられる。また、めっき皮膜の表面の炭素粒子の量が多くなるのは、銀めっき液に界面活性剤を添加しないことにより、めっき後の水洗の際に、（洗剤が汚れを落とす働きと同様に）炭素粒子が表面から脱落または除去され難くなるためであると考えられる。
【００２１】
このように炭素粒子を酸化処理した後に銀めっき液に添加することにより、分散剤などの添加物を使用することなく且つ炭素粒子の表面をコーティングすることなく、銀めっき液中に炭素粒子を良好に分散させることができ、この銀めっき液を使用して電気めっきを行うことにより、銀層中に炭素粒子を含有する複合材からなる皮膜が素材上に形成され、炭素粒子の含有量および表面の炭素粒子の量が多く、耐摩耗性に優れた複合めっき材を製造することができる。
【００２２】
また、本発明による複合めっき材の製造方法の実施の形態では、酸化処理を行った炭素粒子に加えて、銀めっき液に銀マトリックス配向調整剤を添加する。この銀マトリックス配向調整剤は、セレン（Ｓｅ）イオンを含むのが好ましく、セレノシアン酸カリウム（ＫＳｅＣＮ）であるのがさらに好ましい。また、銀めっき液中の銀マトリックス配向調整剤の濃度を１〜４８ｍｇ／Ｌにするのが好ましい。このような銀マトリックス配向調整剤を銀めっき液に添加すると、Ｓｅイオン濃度によって銀マトリックスの配向方向が著しく変化する。すなわち、従来の銀と黒鉛粒子の複合めっき材では、銀マトリックスが１１１面に配向しているが、銀マトリックス配向調整剤を銀めっき液に添加すると、銀マトリックスが２２０面に配向する。めっき皮膜は微細な結晶粒子からなり、その結晶粒子の成長方向によってその特性が大きく変化すると考えられ、複合化される炭素粒子の結晶方位と銀マトリックスの結晶粒子の配向が最適な場合に、摩擦や摺動に伴う銀マトリックスの変形が容易になり、炭素粒子の潤滑性と相まって摩擦係数が大幅に低下し、耐摩耗性が向上すると考えられる。
【００２３】
銀マトリックスが２２０面に配向した銀と炭素粒子の複合めっき皮膜は、界面活性剤を添加することなく炭素粒子が分散した銀めっき液にＳｅイオンを添加することにより形成されると考えられる。すなわち、従来の銀層中に黒鉛粒子が複合化した複合めっき皮膜では、炭素粒子を十分に分散させるために銀めっき液に界面活性剤を添加しているが、界面活性剤が複合めっき皮膜にも吸着されることにより、銀マトリックスの成長方向に影響を及ぼすため、銀マトリックスが２２０面に配向した複合めっき皮膜を得るのが難しいと考えられる。
【００２４】
このように銀マトリックスが２２０面に配向した複合めっき皮膜を形成することにより、さらに摩擦係数が低い複合めっき皮膜を形成することができる。すなわち、従来のように界面活性剤を添加した銀めっき液を使用した場合には、銀マトリックスが２２０面に配向した複合めっき皮膜を得ることができないので、本発明による複合めっき材の実施の形態と比べて摩擦係数が高くなり、耐摩耗性も悪くなる。
【００２５】
上述した本発明による複合めっき材の製造方法の実施の形態により、銀層中に１．３重量%以上、好ましくは１．５〜２．２重量%の炭素粒子を含有する複合材からなる皮膜が素材上に形成され、表面の炭素粒子の量（炭素粒子による被覆率）が１０面積％以上、好ましくは２０面積%以上であり、銀マトリックスが２２０面に配向している複合めっき材を製造することができる。なお、複合めっき皮膜中の炭素粒子の含有量が多いほど複合めっき材の耐摩耗性が向上するが、上述した複合めっき材の製造方法の実施の形態により製造された複合めっき材では、皮膜中の炭素粒子の含有量を１．３重量％以上、好ましくは１．５〜２．２重量％にすることができ、また、従来の銀と黒鉛の複合めっき材では５％程度であった皮膜の表面の炭素粒子の量を１０面積％以上、好ましくは２０面積％以上にすることができるので、耐摩耗性に優れた複合めっき材を得ることができる。また、銀マトリックスが２２０面に配向しているので、炭素粒子の潤滑性と相まって摩擦係数が大幅に低下し且つ耐摩耗性に優れた複合めっき材を得ることができる。
【００２６】
また、複合めっき皮膜の厚さは２〜１０μｍであるのが好ましい。複合めっき皮膜の厚さが２μｍ未満では耐摩耗性が不十分であり、一方、１０μｍを越えると生産効率が悪くなる。
【００２７】
また、図２に示すように、固定接点１０とこの固定接点１０上を矢印Ａの方向に摺動する可動接点１２とからなる電気接点において、固定接点１０と可動接点１２の少なくとも一方の接点を本発明による複合めっき材により形成すれば、耐磨耗性に優れた電気接点を提供することができる。この場合、固定接点１０と可動接点１２の少なくとも一方の接点の他方の接点と接触する部分のみを本発明による複合めっき材により形成してもよい。
【実施例】
【００２８】
以下、本発明による複合めっき材およびその製造方法の実施例について詳細に説明する。
【００２９】
［実施例１〜３］
炭素粒子として平均粒径５μｍの鱗片状黒鉛粒子（エスイーシー社製のカーボンＳＮ−５）６重量％を３Ｌの純水中に添加し、この混合溶液を攪拌しながら５０℃に昇温させた。次に、この混合溶液に酸化剤として０．１モル／Ｌの過硫酸カリウム水溶液１．２Ｌを徐々に滴下した後、２時間攪拌して酸化処理を行い、その後、ろ紙によりろ別を行ない、水洗を行った。
【００３０】
この酸化処理の前後の炭素粒子について、パージ・アンド・ガスクロマトグラフ質量分析装置（日本分析工業ＪＨＳ−１００）（島津製作所製のＧＣＭＡＳ  ＱＰ−５０５０Ａ）を使用して、表１に示すパージ・アンド・トラップ条件および表２に示すＣＧＭＳ分析条件で、３００℃加熱発生ガスの分析を行った。その結果を表３に示すとともに、酸化処理前の炭素粒子の分析結果を図３、酸化処理後の炭素粒子の分析結果を図４に示す。表３、図３および図４からわかるように、上記の酸化処理により、炭素粒子に付着していたノナン、デカン、３−メチル−２−ヘプテンなどの親油性脂肪族炭化水素や、キシレンなどの親油性芳香族炭化水素が除去されているのがわかる。
【００３１】
【表１】
0005625166.tif 000002
【００３２】
【表２】
0005625166.tif 000003
【００３３】
【表３】
0005625166.tif 000004
【００３４】
次に、上記の酸化処理を行った炭素粒子８０ｇ／Ｌを１２０ｇ／Ｌのシアン銀カリウムと１００ｇ／Ｌのシアン化カリウムとからなるシアン銀めっき液中に添加して分散および懸濁させた後、銀マトリックス配向調整剤として、それぞれ４ｍｇ／Ｌ（実施例１）、８ｍｇ／Ｌ（実施例２）、４８ｍｇ／Ｌ（実施例３）のシアノセレン酸カリウム（ＫＳｅＣＮ）を添加することにより、銀と炭素粒子の複合めっき液を作製した。これらの複合めっき液を使用して、それぞれ液温２５℃、電流密度１Ａ／ｄｍ２で電気めっきを行い、素材としての厚さ０．３ｍｍの銅板上に膜厚５μｍの銀と炭素粒子の複合めっき皮膜が形成された複合めっき材を作製した。なお、めっき膜の密着性を向上させるために、下地めっきとして、３ｇ／Ｌのシアン銀カリウムと１００ｇ／Ｌのシアン化カリウムとからなる組成のＡｇストライクめっき浴中において、液温２５℃、電流密度３Ａ／ｄｍ２でＡｇストライクめっきを行った。
【００３５】
得られた複合めっき材（素材を含む）から切り出した試料をＡｇおよびＣの分析用にそれぞれ用意し、試料中のＡｇの含有量（Ｘ重量％）をＩＣＰ装置（ジャーレル・アッシュ社製のＩＲＩＳ／ＡＲ）を用いてプラズマ分光分析法によって求めるとともに、試料中のＣの含有量（Ｙ重量％）を微量炭素・硫黄分析装置（堀場製作所製のＥＭＩＡ−Ｕ５１０）を用いて赤外線吸収法によって求め、めっき皮膜中のＣの含有量をＹ／（Ｘ＋Ｙ）として算出したところ、めっき皮膜中のＣの含有量は２．０〜２．２重量％であった。また、めっき皮膜の断面を走査型電子顕微鏡（ＳＥＭ）で観察したところ、めっき皮膜は、銀層中に黒鉛粒子が分散した複合材からなることが確認された。
【００３６】
また、得られた複合めっき材から切り出した試験片の表面を表面観察することにより、めっき皮膜の表面の炭素粒子の量（面積％）を算出した。このめっき皮膜の表面の炭素粒子の量は、試験片の表面を超深度形状顕微鏡（キーエンス社製のＶＫ−８５００）により対物レンズ倍率１００倍で超深度画像として撮影した画像を、ＰＣ上で画像解析アプリケーション（ＳＣＩＯＮ  ＣＯＲＰＯＲＡＴＩＯＮ社製のＳＣＩＯＮ  ＩＭＡＧＥ）を使用して、白黒で取り込んで階調を二値化し、銀の部分と炭素粒子の部分に分離して、画像全体のピクセル数Ｘに対する炭素粒子の部分のピクセル数Ｙの比Ｙ／Ｘとして算出した。その結果、実施例１〜３では、めっき皮膜の表面の炭素粒子の量は、３０〜４０面積％であった。
【００３７】
また、得られた複合めっき材から切り出した試験片の銀マトリックスの配向の評価を行った。  銀マトリックスの配向は、Ｘ線回折装置（ＸＲＤ）（リガク社製のＲＡＦ−ｒＢ）を使用して、Ｘ線回折ピークを測定し、銀マトリックスの最も強いピークの面方位を、めっき皮膜の結晶の配向の方向として評価した。尚、管球としてＣｕ−Ｋαを使用し、５０ｋＶ、１００ｍＡで測定した。また、シンチレーションカウンターと、広角ゴニオメーターと、湾曲結晶モノクロメーターを使用し、走査範囲２θ／θを１０〜９０°、ステップ幅を０．０５°、走査モードをＦＴ、サンプリング時間を１．００秒とした。その結果、実施例１〜３では、銀マトリックスは２２０面に配向していた。
【００３８】
また、めっき液として１２０ｇ／Ｌのシアン銀カリウムと１００ｇ／Ｌのシアン化カリウムからなる浴組成のシアン系銀めっき浴を使用して厚さ０．３ｍｍの銅板上に厚さ５μｍの銀めっき皮膜を形成した銀めっき材を作製し、この銀めっき材と複合めっき材との間の摩擦係数を求めた。この摩擦係数（μ）は、得られた複合めっき材から切り出した試験片をインデント加工（Ｒ３ｍｍ）して凸形状の圧子とするとともに、作製した平板状の銀めっき材をベース側の評価試料とし、ロードセルを使用して、圧子を加重３Ｎで評価試料の表面に押し付けながら移動速度６０ｍｍ／分で滑らせ、水平方向にかかる力（Ｆ）を測定し、μ＝Ｆ／Ｎから算出した。その結果、実施例１〜３では、摩擦係数は、０．２９〜０．３３であった。
【００３９】
また、得られた複合めっき材から切り出した２つの試験片の一方をインデント加工（Ｒ３ｍｍ）して圧子とするとともに、他方を評価試料とし、圧子を一定の荷重（０．５Ｎ）で評価試料に押し当てながら、素材が露出するまで往復摺動動作（摺動距離１４ｍｍ、摺動速度２Ｈｚ）を続けて、複合めっき材の摩耗状態を確認することにより、耐摩耗性の評価を行った。その結果、実施例１〜３では、５０万回以上の往復摺動動作後でも素材が露出することはなかった。
【００４０】
［実施例４、５］
電気めっきの際の液温をそれぞれ２０℃（実施例４）、３０℃（実施例５）とした以外は、
実施例１と同様の方法により、複合めっき材を作製した。得られた複合めっき材について、実施例１〜３と同様の方法により、めっき皮膜中の炭素粒子の含有量、めっき皮膜の表面の炭素粒子の量（面積％）および摩擦係数を算出し、銀マトリックスの配向および耐摩耗性の評価を行った。その結果、実施例４および５では、それぞれ炭素粒子の含有量が１．６重量%および１．８重量%、表面の炭素粒子の量が３０面積%および２８面積%、摩擦係数は０．３２および０．３３であり、銀マトリックスが２２０面に配向していた。また、５０万回以上の往復摺動動作後でも素材が露出することはなかった。
【００４１】
［比較例１］
めっき液中に銀マトリックス配向調整剤を添加しなかった以外は、実施例１と同様の方法により、複合めっき材を作製した。得られた複合めっき材について、実施例１〜３と同様の方法により、めっき皮膜中の炭素粒子の含有量、めっき皮膜の表面の炭素粒子の量（面積％）および摩擦係数を算出し、銀マトリックスの配向および耐摩耗性の評価を行った。その結果、炭素粒子の含有量が０．８重量%、表面の炭素粒子の量が２５面積%、摩擦係数が０．４１であり、銀マトリックスが１１１面に配向していた。また、４万回以下の往復摺動動作で素材が露出した。
【００４２】
［比較例２］
炭素粒子の酸化処理を行わなかった以外は、比較例１と同様の方法により、複合めっき材を作製した。得られた複合めっき材について、実施例１〜３と同様の方法により、めっき皮膜中の炭素粒子の含有量、めっき皮膜の表面の炭素粒子の量（面積％）および摩擦係数を算出し、銀マトリックスの配向および耐摩耗性の評価を行った。その結果、炭素粒子の含有量が０重量%、表面の炭素粒子の量が０面積%であり、炭素粒子の複合化が認められなかった。また、摩擦係数が１．２３であり、実施例１〜３と比べて非常に高い値であった。また、銀マトリックスが１１１面に配向し、５千回以下の往復摺動動作で素材が露出した。
【００４３】
なお、表３および図３に示す３００℃加熱発生ガスの分析結果から、本比較例のように酸化処理を行わなかった場合には、親油性脂肪族炭化水素および親油性芳香族炭化水素を示すピークが多数みられ、黒鉛粒子に親油性脂肪族炭化水素および親油性芳香族炭化水素に付着しているのがわかる。また、本比較例のように酸化処理を行わなかった黒鉛粒子は、めっき液中で凝集して均一に懸濁させることができなかった。
【００４４】
［比較例３］
界面活性剤として炭素粒子の分散効果が高いドデシルベンゼンスルホン酸ナトリウムをめっき液に添加した以外は、比較例２と同様の方法により、複合めっき材を作製した。得られた複合めっき材について、実施例１〜３と同様の方法により、めっき皮膜中の炭素粒子の含有量、めっき皮膜の表面の炭素粒子の量（面積％）および摩擦係数を算出し、銀マトリックスの配向および耐摩耗性の評価を行った。その結果、炭素粒子の含有量が１．１重量%、表面の炭素粒子の量が５面積%であり、実施例１〜３と比べて少なかった。また、摩擦係数が０．５０であり、実施例１〜３と比べて高い値であった。また、銀マトリックスが１１１面に配向し、４万回以下の往復摺動動作で素材が露出した。
【００４５】
実施例１〜５および比較例１〜３の結果を表４に示す。
【００４６】
【表４】
0005625166.tif 000005
【符号の説明】
【００４７】
１０  固定接点
１２  可動接点
【図１】
0005625166.tif 000006
【図２】
0005625166.tif 000007
【図３】
0005625166.tif 000008
【図４】
0005625166.tif 000009